(57)【要約】      （修正有）【課題】ポリッシュドウェーハの研磨面に存在する欠陥・異物の種類を判別可能な新たな評価方法を提供する。【解決手段】研磨面を有する半導体ウェーハの評価方法であって、上記半導体ウェーハを一種以上の洗浄液により洗浄する洗浄工程を含み、上記洗浄工程の前と後にそれぞれレーザー表面検査装置を用いて上記研磨面のＬＰＤを測定し、上記測定により得られた測定結果に基づき、ＬＰＤとして測定された欠陥または異物の種類を判別する。【選択図】なし【特許請求の範囲】
【請求項１】
半導体ウェーハの評価方法であって、
評価対象の半導体ウェーハは、研磨面を有する半導体ウェーハであり、
前記半導体ウェーハを一種以上の洗浄液により洗浄する洗浄工程を含み、
前記洗浄工程の前と後にそれぞれレーザー表面検査装置を用いて前記研磨面のＬＰＤを測定し、
前記測定により得られた測定結果に基づき、下記判別基準：
【表１】
2020106399.tif 000004
により、ＬＰＤとして測定された欠陥または異物の種類を判別することを含む、半導体ウェーハの評価方法。
【請求項２】
前記洗浄工程は、一種以上の無機酸含有洗浄液による洗浄工程である、請求項１に記載の半導体ウェーハの評価方法。
【請求項３】
前記洗浄工程は、ＨＦ洗浄とＳＣ−１洗浄とを含む、請求項１または２に記載の半導体ウェーハの評価方法。
【請求項４】
半導体ウェーハに鏡面研磨を施し研磨面を形成すること、
前記研磨面が形成された半導体ウェーハを一種以上の洗浄液により洗浄する洗浄工程を行うこと、
前記洗浄工程の前と後にそれぞれレーザー表面検査装置を用いて前記研磨面のＬＰＤを測定すること、および
前記測定により得られた測定結果に基づき、下記判別基準：
【表２】
2020106399.tif 000005
により、ＬＰＤとして測定された欠陥または異物の種類を判別すること、
を含み、
前記判別の結果に基づき良品と判定された半導体ウェーハを製品として出荷するための準備工程に付すこと
を更に含む、研磨面を有する半導体ウェーハの製造方法。
【請求項５】
前記判別の結果、不良品と判定された半導体ウェーハを再加工工程に付すこと、および
前記再加工工程後の半導体ウェーハを製品として出荷するための準備工程に付すこと、
を更に含む、請求項４に記載の半導体ウェーハの製造方法。
【請求項６】
前記再加工工程は、研磨工程および洗浄工程からなる群から選択される少なくとも１つの工程である、請求項５に記載の半導体ウェーハの製造方法。
【請求項７】
半導体ウェーハの製造工程管理方法であって、
管理対象の製造工程は、
半導体ウェーハに鏡面研磨を施し研磨面を形成する研磨工程を行うこと、および
前記研磨面が形成された半導体ウェーハを一種以上の洗浄液により洗浄する洗浄工程を行うこと、
を含み、
前記洗浄工程の前と後にそれぞれレーザー表面検査装置を用いて前記研磨面のＬＰＤを測定すること、および
前記測定により得られた測定結果に基づき、下記判別基準：
【表３】
2020106399.tif 000006
により、ＬＰＤとして測定された欠陥または異物の種類を判別すること、
を含み、
前記判別の結果に基づき、前記研磨工程の管理および前記洗浄工程の管理の一方または両方の必要性を判定すること、
を更に含む、半導体ウェーハの製造工程管理方法。
【請求項８】
前記洗浄工程の管理は、前記洗浄工程で使用される洗浄液の一種以上を交換することを含む、請求項７に記載の半導体ウェーハの製造工程管理方法。
【発明の詳細な説明】
【技術分野】
【０００１】
本発明は、半導体ウェーハの評価方法および製造方法ならびに半導体ウェーハの製造工程管理方法に関し、詳しくは、研磨面を有する半導体ウェーハの評価方法および製造方法ならびに研磨面を有する半導体ウェーハの製造工程管理方法に関する。
【背景技術】
【０００２】
半導体ウェーハを評価するための装置として、レーザー表面検査装置が広く用いられている（例えば特許文献１参照）。
【先行技術文献】
【特許文献】
【０００３】
【特許文献１】特開２０１６−２１２００９号公報
【発明の概要】
【発明が解決しようとする課題】
【０００４】
レーザー表面検査装置による評価は、評価対象の半導体ウェーハの表面に光を入射させ、この表面からの放射光（散乱光および反射光）を検出することにより、半導体ウェーハの欠陥・異物の有無やサイズを評価するものである。
【０００５】
半導体ウェーハの中で、ポリッシュドウェーハ（ｐｏｌｉｓｈｅｄ  ｗａｆｅｒ）は、研磨工程を含む各種工程を経て製造される半導体ウェーハであり、その表面（最表面）は研磨面である。ここで研磨面とは、鏡面研磨（鏡面仕上げとも呼ばれる。）が施された面をいうものとする。研磨面には、各種の欠陥・異物が存在し得る。それら欠陥・異物は発生原因が異なるため、低減するための対策（再加工、工程管理等）も異なる。そのため、研磨面に存在する欠陥・異物の種類を判別することができれば、種類に応じた対策を施すことにより、欠陥や異物が少ないポリッシュドウェーハを提供することが可能となる。
【０００６】
本発明の一態様は、ポリッシュドウェーハの研磨面に存在する欠陥・異物の種類を判別可能な新たな評価方法を提供することを目的とする。
【課題を解決するための手段】
【０００７】
ポリッシュドウェーハの研磨面に存在する欠陥・異物は、一般に、パーティクル（Ｐａｒｔｉｃｌｅ）とＰＩＤ（Ｐｏｌｉｓｈｅｄ  Ｉｎｄｕｃｅｄ  Ｄｅｆｅｃｔ）とに大別される。パーティクルは研磨面に付着している異物であり、ＰＩＤは研磨工程において導入された凸状の欠陥である。パーティクルは研磨面の表面に付着した異物であるため、従来、半導体ウェーハに通常施される洗浄処理によって容易に除去可能と考えられていた。これに対し、ＰＩＤは欠陥であるため、そのような洗浄処理によっては除去されない。そこで、パーティクルとＰＩＤとを判別するために、ある洗浄工程の前にはＬＰＤ（Ｌｉｇｈｔ  Ｐｏｉｎｔ  Ｄｅｆｅｃｔ）として測定されるがその洗浄工程の後には測定されないものをパーティクル、その洗浄工程の前も後もＬＰＤとして測定されるものをＰＩＤと判別することが考えられる。しかし本発明者らは検討を重ねる中で、例えば同じ洗浄液を繰り返し使用して洗浄液が劣化することによって、ある洗浄工程の洗浄力が低下すると、その洗浄工程後に残留するパーティクルの数が増加する現象が発生することを新たに見出した。この点に関して、本発明者らは、ある洗浄工程（検討対象の洗浄工程）により除去されるパーティクルを「通常パーティクル（Ｎｏｒｍａｌ  Ｐａｒｔｉｃｌｅ）」、ある洗浄工程の後に残留しているパーティクルを「固着パーティクル（Ｆｉｒｍｌｙ−ａｄｈｅｒｅｎｔ  ｐａｒｔｉｃｌｅ）」と分類することした。通常パーティクルと固着パーティクルとを判別することができれば、例えば固着パーティクルの数を指標とすること等により、ある洗浄工程の洗浄力の低下を検知することができ、例えば、その洗浄工程で使用されている洗浄液を交換すべき時期を把握することが可能となる。ただし、ある洗浄工程の後にＬＰＤとして測定される欠陥・異物は、固着パーティクルに限られず、ＰＩＤである可能性もある。したがって、上記のようにして洗浄工程の洗浄力の低下を検知するためには、固着パーティクルとＰＩＤとを判別できることも求められる。
以上に鑑み本発明者らは、ＰＩＤと通常パーティクルと固着パーティクルとを判別するために更に鋭意検討を重ねた結果、以下の評価方法を完成させた。
【０００８】
即ち、本発明の一態様は、
研磨面を有する半導体ウェーハの評価方法であって、
上記半導体ウェーハを一種以上の洗浄液により洗浄する洗浄工程を含み、
上記洗浄工程の前と後にそれぞれレーザー表面検査装置を用いて上記研磨面のＬＰＤを測定し、
上記測定により得られた測定結果に基づき、下記判別基準：
【表１】
2020106399.tif 000002
により、ＬＰＤとして測定された欠陥または異物の種類を判別することを含む、半導体ウェーハの評価方法（以下、単に「評価方法」とも記載する。）、
に関する。
【０００９】
「通常パーティクル」は、上記の通り、ある洗浄工程（検討対象の洗浄工程）による洗浄によって除去することができる異物である。上記評価方法では、上記の洗浄工程の前には検出されるが上記洗浄工程後には検出されないＬＰＤを、「通常パーティクル」と判別する。
これに対し、上記の洗浄工程によっては除去されない欠陥・異物は、「固着パーティクル」および「ＰＩＤ」である。上記の洗浄工程では除去されないため、いずれもＬＰＤとして測定される。
ただし、本発明者らの検討により、「固着パーティクル」は、洗浄工程の前後で検出サイズが変わらないか、または洗浄工程後に検出サイズが小さくなることが判明した。固着パーティクルは、洗浄工程により、その一部が溶解し小さく場合があることが理由と推察される。
一方、本発明者らの検討により、「ＰＩＤ」は、固着パーティクルと異なり、洗浄工程後の検出サイズが洗浄工程前の検出サイズより大きくなることも判明した。これは、洗浄工程により研磨面がエッチングされる際にＰＩＤがマスクのような役割を果たして選択的に残されることが理由と推察される。
以上の本発明者らの検討により新たに判明した現象に基づき決定された上記の表Ａに示す判別基準によれば、「ＰＩＤ」と「通常パーティクル」と「固着パーティクル」とを判別することが可能になる。その結果、例えば、洗浄工程の洗浄力の低下を検知することができる。これにより、洗浄液の交換の必要性を判断することや、洗浄工程後の半導体ウェーハを再洗浄すべきか否かを判定することが可能となる。更に、例えばＬＰＤとして測定されたＰＩＤの数を指標とすること等により、再研磨の必要性や研磨工程の工程管理の要否を判定することも可能となる。
【００１０】
一態様では、上記洗浄工程は、一種以上の無機酸含有洗浄液による洗浄工程であることができる。
【００１１】
一態様では、上記洗浄工程は、ＨＦ洗浄とＳＣ−１洗浄とを含むことができる。
【００１２】
本発明の一態様は、
半導体ウェーハに鏡面研磨を施し研磨面を形成すること、
上記研磨面が形成された半導体ウェーハを一種以上の洗浄液により洗浄する洗浄工程を行うこと、
上記洗浄工程の前と後にそれぞれレーザー表面検査装置を用いて上記研磨面のＬＰＤを測定すること、および
上記測定により得られた測定結果に基づき、上記表Ａに示す判別基準により、ＬＰＤとして測定された欠陥または異物の種類を判別すること、
を含み、
上記判別の結果に基づき良品と判定された半導体ウェーハを製品として出荷するための準備工程に付すこと
を更に含む、研磨面を有する半導体ウェーハの製造方法（以下、単に「製造方法」とも記載する。）、
に関する。
【００１３】
一態様では、上記製造方法は、上記判別の結果、不良品と判定された半導体ウェーハを再加工工程に付すこと、および上記再加工工程後の半導体ウェーハを製品として出荷するための準備工程に付すことを更に含むことができる。
【００１４】
一態様では、上記再加工工程は、研磨工程および洗浄工程からなる群から選択される少なくとも１つの工程であることができる。
【００１５】
本発明の一態様は、
半導体ウェーハの製造工程管理方法であって、
管理対象の製造工程は、
半導体ウェーハに鏡面研磨を施し研磨面を形成する研磨工程を行うこと、および
上記研磨面が形成された半導体ウェーハを一種以上の洗浄液により洗浄する洗浄工程を行うこと、
を含み、
上記洗浄工程の前と後にそれぞれレーザー表面検査装置を用いて上記研磨面のＬＰＤを測定すること、および
上記測定により得られた測定結果に基づき、上記表Ａに示す判別基準により、ＬＰＤとして測定された欠陥または異物の種類を判別すること、
を含み、
上記判別の結果に基づき、上記研磨工程の管理および上記洗浄工程の管理の一方または両方の必要性を判定すること、
を更に含む、半導体ウェーハの製造工程管理方法（以下、単に「管理方法」とも記載する。）、
に関する。
【００１６】
一態様では、上記洗浄工程の管理は、上記洗浄工程で使用される洗浄液の一種以上を交換することを含むことができる。
【発明の効果】
【００１７】
本発明の一態様によれば、ポリッシュドウェーハの研磨面に存在する各種欠陥・異物の種類を判別することが可能となる。
【発明を実施するための形態】
【００１８】
［半導体ウェーハの評価方法］
本発明の一態様は、研磨面を有する半導体ウェーハの評価方法であって、上記半導体ウェーハを一種以上の洗浄液により洗浄する洗浄工程を含み、上記洗浄工程の前と後にそれぞれレーザー表面検査装置を用いて上記研磨面のＬＰＤを測定し、上記測定により得られた測定結果に基づき、上記表Ａに示す判別基準により、ＬＰＤとして測定された欠陥または異物の種類を判別することを含む半導体ウェーハの評価方法に関する。
以下、上記評価方法について、更に詳細に説明する。
【００１９】
＜評価対象の半導体ウェーハ＞
上記評価方法により評価される半導体ウェーハは、研磨面（鏡面研磨が施された面）を有する半導体ウェーハ、即ちポリッシュドウェーハである。上記半導体ウェーハは、シリコンウェーハ等の各種半導体ウェーハであることができる。その直径は、例えば２００ｍｍ、３００ｍｍまたは４５０ｍｍであることができるが、特に限定されない。
【００２０】
＜洗浄工程＞
上記評価方法では、評価対象の半導体ウェーハについて、洗浄工程が施される前と後に、それぞれレーザー表面検査装置によるＬＰＤ測定が実施される。これら２回のＬＰＤ測定の間に行われる洗浄工程は、上記半導体ウェーハを一種以上の洗浄液により洗浄する洗浄工程である。かかる洗浄工程では、洗浄液として、一種以上の無機酸を含有する洗浄液等の半導体ウェーハの洗浄に通常用いられる洗浄液の一種または二種以上を使用することができる。無機酸含有洗浄液としては、フッ化水素（ＨＦ）、Ｈ２Ｏ２、塩酸、硫酸、硝酸等の無機酸の一種以上を含む水溶液を挙げることができる。洗浄液の無機酸濃度は、半導体ウェーハの洗浄に通常用いられる濃度であることができ、特に限定されない。一態様では、２回のＬＰＤ測定の間に行われる洗浄工程は、ＨＦ洗浄とＳＣ−１洗浄とを含むことができる。「ＨＦ洗浄」とは、フッ化水素酸（フッ化水素の水溶液）による洗浄処理であり、フッ化水素酸のフッ化水素の濃度は、例えば０．０５〜５質量％であることができる。「ＳＣ−１洗浄（Ｓｔａｎｄａｒｄ  Ｃｌｅａｎｉｎｇ−１）」とは、アンモニア水、過酸化水素水およびＨ２Ｏが混合されたＳＣ１液による洗浄処理である。アンモニア水のアンモニア濃度は、例えば２５〜３５質量％であることができ、過酸化水素水のＨ２Ｏ２濃度は、例えば２５〜３５質量％であることができる。ＳＣ１液のアンモニア水、過酸化水素水およびＨ２Ｏの混合比については、例えば、過酸化水素水の体積を基準として（１として）、アンモニア水の体積は０．１〜１、水の体積は５〜１５であることができる。また、洗浄は、各洗浄液にウェーハを浸漬することにより行うことができる。各洗浄液へのウェーハ浸漬時間は、例えば０．５〜１０分間とすることができるが、求められる洗浄レベルに応じて決定すればよく特に限定されない。
【００２１】
＜ＬＰＤ測定＞
ＬＰＤ測定は、レーザー表面検査装置を用いて行われる。レーザー表面検査装置としては、光散乱式表面検査装置、面検機等とも呼ばれる半導体ウェーハの表面を検査するための装置として公知の構成のレーザー表面検査装置を、何ら制限なく用いることができる。レーザー表面検査装置は、通常、評価対象の半導体ウェーハの表面をレーザー光によって走査し、放射光（散乱光または反射光）によってウェーハ表面の欠陥・異常をＬＰＤとして検出する。また、ＬＰＤからの放射光を測定することにより、欠陥・異常のサイズや位置を認識することができる。レーザー光としては、紫外光、可視光等を用いることができ、その波長は特に限定されるものではない。紫外光とは、４００ｎｍ未満の波長域の光をいい、可視光とは、４００〜６００ｎｍの波長域の光をいうものとする。レーザー表面検査装置の解析部は、通常、標準粒子のサイズと標準粒子によりもたらされるＬＰＤのサイズとの相関式に基づき、レーザー表面検査装置により検出されたＬＰＤのサイズを欠陥・異常のサイズに変換する。このような変換を行う解析部は、通常、変換ソフトを搭載したＰＣ（Ｐｅｒｓｏｎａｌ  Ｃｏｍｐｕｔｅｒ）を含み、解析部の構成は公知である。表Ａに記載の検出サイズとは、ＬＰＤのサイズでもよく、上記のように変換された欠陥・異常のサイズでもよい。市販されているレーザー表面検査装置の具体例としては、ＫＬＡ ＴＥＮＣＯＲ社製ＳｕｒｆｓｃａｎシリーズＳＰ１、ＳＰ２、ＳＰ３、ＳＰ５等を挙げることができる。ただしこれら装置は例示であって、その他のレーザー表面検査装置も使用可能である。
【００２２】
＜欠陥・異常の判別＞
上記評価方法では、上記洗浄工程の前と後にそれぞれ実施されるＬＰＤ測定の結果に基づき、下記表Ａに示す判別基準により、ＬＰＤとして測定された欠陥・異物の種類を判別する。この点に関する本発明者らの検討の詳細については、先に記載した通りである。
【００２３】
【表２】
2020106399.tif 000003
【００２４】
以上説明した上記評価方法によれば、「ＰＩＤ」と「通常パーティクル」と「固着パーティクル」とを判別することができる。
【００２５】
［半導体ウェーハの製造方法］
本発明の一態様は、半導体ウェーハに鏡面研磨を施し研磨面を形成すること、上記研磨面が形成された半導体ウェーハを一種以上の洗浄液により洗浄する洗浄工程を行うこと、上記洗浄工程の前と後にそれぞれレーザー表面検査装置を用いて上記研磨面のＬＰＤを測定すること、および上記測定により得られた測定結果に基づき、上記表Ａに示す判別基準により、ＬＰＤとして測定された欠陥または異物の種類を判別することを含み、上記判別の結果に基づき良品と判定された半導体ウェーハを製品として出荷するための準備工程に付すことを更に含む、研磨面を有する半導体ウェーハ、即ちポリッシュドウェーハの製造方法に関する。
【００２６】
ポリッシュドウェーハは、シリコン単結晶インゴット等の半導体インゴットからのウェーハの切断（スライシング）、面取り加工、粗研磨（例えばラッピング）、エッチング、鏡面研磨（仕上げ研磨）、上記加工工程間または加工工程後に行われる洗浄工程を含む製造工程により製造することができる。上記製造方法では、ポリッシュドウェーハの研磨面（鏡面研磨が施された面）において、洗浄工程の前と後にそれぞれＬＰＤ測定を実施する。かかる洗浄工程については、上記評価方法における洗浄工程に関する先の記載を参照できる。また、一態様では、ＬＰＤ測定の前に行われる洗浄工程の前に、更に洗浄工程が含まれていてもよい。更に含まれ得る洗浄工程についても、上記評価方法における洗浄工程に関する先の記載を参照できる。
【００２７】
上記製造方法では、ＬＰＤ測定の前と後にそれぞれ実施されるＬＰＤ測定の測定結果に基づき、上記表Ａに示す判別基準により、ＬＰＤとして測定された欠陥または異物の種類を判別する。そして、こうして得られた判別結果に基づき良品と判定された半導体ウェーハは、製品として出荷するための準備工程に付される。良品判定の判定基準は、特に限定されるものではなく、上記の２回のＬＰＤ測定の間に行われる洗浄工程に求められる洗浄レベルおよび製品半導体ウェーハに求められるＰＩＤ低減レベルに応じて任意に設定することができる。このように良品判定を行うことによって、パーティクルやＰＩＤが少ない半導体ウェーハを安定的に市場に供給することができる。また、上記製造方法では、ポリッシュドウェーハの出荷までに行われる一連の製造工程の中で、非破壊検査として実施可能なＬＰＤ測定を行うことにより良品判定を行うことができる。製品半導体ウェーハとして出荷するための準備としては、例えば、更なる洗浄工程等の後工程、梱包等を挙げることができる。
【００２８】
他方、上記判別結果に基づき不良品と判定された半導体ウェーハは、再加工工程に付すことができる。例えば、ＰＩＤと判別されたＬＰＤの数が良品に許容されるレベルを超えているため不良品と判定された半導体ウェーハについては、再加工工程として研磨工程を実施してＰＩＤを低減することができる。また、固着パーティクルと判別されたＬＰＤの数が良品に許容されるレベルを超えているため不良品と判定された半導体ウェーハについては、再加工工程として洗浄工程を実施して固着パーティクルを低減することができる。こうして、不良品と判定された半導体ウェーハは、再加工工程を経た後に製品として出荷するための準備工程に付すことにより、パーティクルやＰＩＤが少ない半導体ウェーハを安定的に市場に供給することができる。再加工工程として実施される研磨工程および洗浄工程については、半導体ウェーハの研磨、洗浄に関する公知技術を適用できる。
【００２９】
［半導体ウェーハの製造工程管理方法］
本発明の一態様は、半導体ウェーハの製造工程管理方法であって、管理対象の製造工程は、半導体ウェーハに研磨処理を施し研磨面を形成する研磨工程を行うこと、および上記研磨面が形成された半導体ウェーハを一種以上の洗浄液により洗浄する洗浄工程を行うことを含み、上記洗浄工程の前と後にそれぞれレーザー表面検査装置を用いて上記研磨面のＬＰＤを測定すること、および上記測定により得られた測定結果に基づき、上記表Ａに示す判別基準によりＬＰＤとして測定された欠陥または異物の種類を判別することを含み、上記判別の結果に基づき、上記研磨工程の管理および上記洗浄工程の管理の一方または両方の必要性を判定することを更に含む、半導体ウェーハの製造工程管理方法に関する。
【００３０】
上記管理対象の製造工程は、ポリッシュドウェーハの製造工程として通常行われる製造工程であることができる。そして上記管理方法では、管理対象の製造工程で製造されたポリッシュドウェーハを、上記洗浄工程の前と後にそれぞれＬＰＤ測定に付す。かかる洗浄工程については、上記評価方法における洗浄工程に関する先の記載を参照できる。また、一態様では、ＬＰＤ測定の前に行われる洗浄工程の前に、更に洗浄工程が含まれていてもよい。更に含まれ得る洗浄工程についても、上記評価方法における洗浄工程に関する先の記載を参照できる。
洗浄工程については、洗浄工程に関する先の記載を参照できる。また、一態様では、ＬＰＤ測定の前に行われる洗浄工程の前に、更に洗浄工程が含まれていてもよい。更に含まれ得る洗浄工程についても、洗浄工程に関する先の記載を参照できる。
【００３１】
上記の研磨工程の管理には、研磨スラリーの交換、研磨スラリーの組成変更、研磨パッドの交換、研磨パッドの種類の変更、研磨装置の運転条件の変更等の各種の研磨条件の変更が含まれる。上記の洗浄工程の管理には、洗浄液の交換、洗浄液の組成変更、洗浄時間の変更、洗浄回数の変更、洗浄装置の運転条件の変更等の各種の洗浄条件の変更が含まれる。
上記管理方法では、ＬＰＤ測定の前と後にそれぞれ実施されるＬＰＤ測定の測定結果に基づき、上記表Ａに示す判別基準により、ＬＰＤとして測定された欠陥または異物の種類を判別する。そして、こうして得られた判別結果に基づき、上記研磨工程の管理および上記洗浄工程の管理の一方または両方の必要性を判定する。例えば、ＰＩＤと判別されたＬＰＤの数が良品に許容されるレベルを超えていたならば、研磨工程の管理が必要と判定して研磨工程の管理を実施することにより、研磨工程の管理後には、ＰＩＤが少ないポリッシュドウェーハを製造することが可能となる。一方、固着パーティクルと判別されたＬＰＤの数が良品に許容されるレベルを超えていたならば、洗浄工程の管理が必要と判定し、洗浄工程の管理が必要と判定し、洗浄液の交換等の洗浄工程の管理を実施することにより、洗浄工程の管理後には、パーティクルが少ないポリッシュドウェーハを製造することが可能となる。
【実施例】
【００３２】
以下に、実施例に基づき本発明を更に説明する。ただし、本発明は実施例に示す態様に限定されるものではない。
【００３３】
以下では、レーザー表面検査装置として、ＫＬＡ  ＴＥＮＣＯＲ社製ＳｕｒｆｓｃａｎシリーズＳＰ５を使用した。ＫＬＡ  ＴＥＮＣＯＲ社製ＳｕｒｆｓｃａｎシリーズＳＰ５は、入射系が１つであり、一入射系として評価対象ウェーハの表面に入射光を斜め入射させる紫外光源を有する。受光系としては、ＤＮＯ（Ｄａｒｋ−Ｆｉｅｌｄ  Ｎａｒｒｏｗ  Ｏｂｌｉｑｕｅ）チャンネル、ＤＷ１Ｏ（Ｄａｒｋ−Ｆｉｅｌｄ  Ｗｉｄｅ１  Ｏｂｌｉｑｕｅ）チャンネル、およびＤＷ２Ｏ（Ｄａｒｋ−Ｆｉｅｌｄ  Ｗｉｄｅ２  Ｏｂｌｉｑｕｅ）チャンネルという３つの受光系を有する。ＤＷ１ＯチャンネルおよびＤＷ２Ｏチャンネルは、ＤＮＯチャンネルに対して低角度側の受光系である。以下のＬＰＤ測定は、受光系としてＤＷ１Ｏチャンネルを使用して行ったが、ＤＮＯチャンネルおよびＤＷ２Ｏチャンネルも使用可能である。
以下では、評価対象のポリッシュドウェーハの研磨面の全域に入射光を走査してＬＰＤとして欠陥・異常を検出し、かつＬＰＤのサイズに基づき、上記レーザー表面検査装置に備えられた解析部においてサイズ変換を行い、欠陥・異常のサイズ（検出サイズ）を算出した。
【００３４】
以下に記載のＨＦ洗浄は、フッ化水素濃度０．０５〜５質量％のフッ化水素酸による洗浄であり、以下に記載のＳＣ−１洗浄は、アンモニア濃度２５〜３５質量％のアンモニア水：Ｈ2Ｏ2濃度２５〜３５質量％の過酸化水素水：Ｈ2Ｏ＝０．５：１：１０（体積比）のＳＣ１液による洗浄である。各洗浄は、洗浄対象のウェーハ全体を各洗浄液にそれぞれ０．５〜１０分間浸漬することにより実施した。
【００３５】
鏡面研磨を施し形成された研磨面を有するシリコン単結晶ウェーハ（直径３００ｍｍのポリッシュドウェーハ）を準備し、このポリッシュドウェーハを第一の洗浄工程（ＨＦ洗浄とＳＣ−１洗浄を順次実施）に付した。
第一の洗浄工程後のポリッシュドウェーハの研磨面について、レーザー表面検査装置を用いて１回目のＬＰＤ測定を行った。
１回目のＬＰＤ測定後のポリッシュドウェーハを、第二の洗浄工程（ＨＦ洗浄とＳＣ−１洗浄を順次実施）に付した。
第二の洗浄工程後のポリッシュドウェーハの研磨面について、レーザー表面検査装置を用いて２回目のＬＰＤ測定を行った。
２回目のＬＰＤ測定後のポリッシュドウェーハの研磨面をＳＥＭ（Ｓｃａｎｎｉｎｇ  Ｅｌｅｃｔｒｏｎ  Ｍｉｃｒｏｓｃｏｐｅ）により観察し、研磨面上の欠陥・異常をＰＩＤとパーティクルとに分類した。ＳＥＭによる形態観察によってＰＩＤとパーティクルとは判別可能である。
【００３６】
ＬＰＤ座標データに基づき、１回目のＬＰＤ測定で検出されたが２回目のＬＰＤ測定では検出されなかったＬＰＤと１回目のＬＰＤ測定および２回目のＬＰＤ測定の両測定で検出されたＬＰＤをそれぞれ特定し、各種ＬＰＤを表Ａに示す判別基準にしたがい、ＰＩＤ、固着パーティクルおよび通常パーティクルのいずれかに判別した。
また、ＳＥＭ観察に基づく欠陥・異物の判別として、ＬＰＤ座標データとＳＥＭ観察による欠陥・異物の位置特定および種類の判別結果とに基づき、以下の判別基準にしたがい、ＰＩＤ、固着パーティクルおよび通常パーティクルの判別を行った。１回目のＬＰＤ測定でＬＰＤとして検出されたが上記のＳＥＭ観察では検出されなかったものを「通常パーティクル」に分類した。１回目のＬＰＤ測定および２回目のＬＰＤ測定の両測定でＬＰＤとして検出された欠陥・異物のうち、上記のＳＥＭ観察によりパーティクルと判別されたものを「固着パーティクル」に分類した。１回目のＬＰＤ測定および２回目のＬＰＤ測定の両測定でＬＰＤとして検出された欠陥・異物のうち、上記のＳＥＭ観察によりＰＩＤと判別されたものを「ＰＩＤ」に分類した。
ＬＰＤ測定により得られた結果とＳＥＭ観察により得られた結果を対比したところ、ＳＥＭ観察によりＰＩＤと分類された欠陥・異常の８６．５％がＬＰＤ測定でもＰＩＤと分類され、ＳＥＭ観察により固着パーティクルと分類された欠陥・異常の９６．４％がＬＰＤ測定でも固着パーティクルと分類され、ＳＥＭ観察により通常パーティクルと分類された欠陥・異常の９９．３％がＬＰＤ測定でも通常パーティクルと分類されたことが確認された。
以上の結果から、表Ａに示す判別基準を用いる上記評価方法により、ＰＩＤ、固着パーティクルおよび通常パーティクルを精度よく判別できることが確認できる。研磨面に存在する欠陥・異常をそれぞれＳＥＭにより形態観察し、その種類を判別するには長い時間を要する。これに対し、レーザー表面検査装置によるＬＰＤ測定に基づく判別は、そのような長い時間を要することなく行うことができる。
【産業上の利用可能性】
【００３７】
本発明は、ポリッシュドウェーハの製造分野において、有用である。